СПОСОБ ИЗГОТОВЛЕНИЯ ГЕРМЕТИЧНЫХ ИЗДЕЛИЙ ИЗ УГЛЕРОД-КАРБИДОКРЕМНИЕВОГО МАТЕРИАЛА

-6
-1
1. Способ изготовления герметичных изделий из углерод-карбидокремниевого материала, включающий изготовление заготовки из пористого углеграфитового материала, нагрев ее в замкнутом объеме в инертной атмосфере или вакууме в парах кремния, выдержку при температуре его карбидизации и последующее охлаждение, отличающийся тем, что в качестве пористого углеграфитового материала используют материал, компоненты которого имеют коэффициент линейного термического расширения в пределах 3÷6×10 град , а нагрев ведут до температуры 1500÷1700°С при остаточном давлении в реакторе 1÷36 мм.рт.ст. с последующей выдержкой в указанном интервале температур в течение 2-3 ч или нагрев ведут до 1700÷1900°С при давлении 1-860 мм.рт.ст. с последующей выдержкой в указанном интервале температур в течение 1-2 ч, после чего производят охлаждение в парах кремния.
2. Способ по п.1, отличающийся тем, что в качестве пористого углеграфитового материала используют материал с преобладающим размером пор не более 120 мкм.
3. Способ по п.1, отличающийся тем, что заготовку из пористого углеграфитового материала пропитывают коксующимся полимерным связующим с последующим его отверждением и карбонизацией.
4. Способ по п.1, отличающийся тем, что на заготовке формируют шликерное покрытие на основе композиции из мелкодисперсного порошка углерода или его смеси с карбидом кремния с размером частиц не более 63 мкм и временного связующего.
5. Способ по п.1, отличающийся тем, что охлаждение до 1350°С ведут при остаточном давлении в реакторе 1÷36 мм.рт.ст. и скорости охлаждения 100÷200°С/ч.
6. Способ по п.1, отличающийся тем, что охлаждение с 1700÷1900°С ведут с изотермическими в течение 1 ч выдержками при 1650÷1600°С, и/или 1600÷1550°С, и/или 1550÷1500°С.